(57)【要約】【課題】基材である光学ガラスの硬度が高い場合に、光学面を介して視認できる非光学面の外観品質を簡易な構成で向上させる光学素子および光学系、並びに光学素子の製造方法を提供する。【解決手段】光学ガラスを基材とし、光学面及び非光学面を有する光学素子であって、  前記光学ガラスのヌープ硬度は６００Ｎ／ｍｍ２以上であり、  該非光学面に、顔料を色材とした１．６５以上の屈折率を有する塗膜層が形成されていることを特徴とする光学素子。【選択図】図１
2015169874.tif 000002
【特許請求の範囲】
【請求項１】
光学ガラスを基材とし、光学面及び非光学面を有する光学素子であって、
前記光学ガラスのヌープ硬度は６００Ｎ／ｍｍ２以上であり、
該非光学面に、顔料を色材とした１．６５以上の屈折率を有する塗膜層が形成されていることを特徴とする光学素子。
【請求項２】
前記光学面として、第１の光学面と、前記第１の光学面を光軸方向に正射影した第１領域より小さい面積の第２領域を正射影領域とする第２の光学面と、を有し、
前記非光学面は、前記第１領域の領域内にあって且つ前記第２領域の領域外にある第３領域を正射影領域とすることを特徴とする請求項１に記載の光学素子。
【請求項３】
前記光学面として、第１の光学面と、前記第１の光学面に対し偏心し、かつ前記第１の光学面を光軸方向に正射影した第１領域と同じ面積の第２領域を正射影領域とする第２の光学面と、を有し、
前記非光学面は、前記第１領域の領域内にあって且つ前記第１領域に対し偏心した前記第２領域の領域外にある第３領域を正射影領域とすることを特徴とする請求項１に記載の光学素子。
【請求項４】
前記非光学面の光軸方向への正射影の、前記光学素子の光軸方向への正射影に対する面積比は３０％以上であることを特徴とする請求項１乃至３のいずれか１項に記載の光学素子。
【請求項５】
前記塗膜層には、５００ｎｍ以上の粒子を重量比５％以上含むことを特徴とする請求項１乃至４のいずれか１項に記載の光学素子。
【請求項６】
前記光学面は、レンズ面であることを特徴とする請求項１乃至５のいずれか１項に記載の光学素子。
【請求項７】
光軸方向に配列された複数の光学素子を備える光学系であって、
光学ガラスを基材とする光学面及び非光学面を有し、
前記光学ガラスのヌープ硬度は６００Ｎ／ｍｍ２以上であり、
前記非光学面に、顔料を色材とした１．６５以上の屈折率を有する塗膜層が形成されていることを特徴とする光学系。
【請求項８】
前記光学面として、第１の光学面と、前記第１の光学面を光軸方向に正射影した第１領域より小さい面積の第２領域を正射影領域とする第２の光学面と、を有し、
前記非光学面は、前記第１領域の領域内にあって且つ前記第２領域の領域外にある第３領域を正射影領域とすることを特徴とする請求項７に記載の光学系。
【請求項９】
前記光学面として、第１の光学面と、前記第１の光学面に対し偏心し、かつ前記第１の光学面を光軸方向に正射影した第１領域と同じ面積の第２領域を正射影領域とする第２の光学面と、を有し、
前記非光学面は、前記第１領域の領域内にあって且つ前記第１領域に対し偏心した前記第２領域の領域外にある第３領域を正射影領域とすることを特徴とする請求項７に記載の光学系。
【請求項１０】
前記複数の光学素子は複数の光学レンズであることを特徴とする請求項７乃至９のいずれか１項に記載の光学系。
【請求項１１】
前記光学面として第１及び第２の光学面を有し、前記第１及び第２の光学面は、同一の光学素子の光学面であることを特徴とする請求項７乃至１０のいずれか１項に記載の光学系。
【請求項１２】
前記光学面として第１及び第２の光学面を有し、前記第１及び第２の光学面は、異なる光学素子の光学面であることを特徴とする請求項７乃至１０のいずれか１項に記載の光学系。
【請求項１３】
前記複数の光学素子の個数をＮ個、前記複数の光学素子のうち前記非光学面が設けられた光学素子の物体側からの順番をｍ、物体側からｍ番目の光学素子が有する光学面の最小径をＡｍ、とするとき、
Ａｍ＞Ａｍ＋１  （但し、ｍ＝１、２、・・・ｍ）
Ａｍ＜Ａｍ＋１  （但し、整数ｍ＝ｍ、ｍ＋１、・・・Ｎ−１）
ｍ＝１
ｍ＝Ｎ
なる条件のいずれかを満たすことを特徴とする請求項７乃至１２のいずれか１項に記載の光学系。
【請求項１４】
ヌープ硬度が６００Ｎ／ｍｍ２以上の光学ガラスを基材として、
第１の光学面を光学研磨により形成する工程と、
第２の光学面を光学研磨により形成する工程と、
前記第１または第２の光学面を介して視認できる非光学面に顔料を色材とした屈折率１．６５以上の塗膜層を形成する工程と、
を有することを特徴とする光学素子の製造方法。
【請求項１５】
前記塗膜層を形成する工程の前に、前記非光学面を粗面加工する工程を有することを特徴とする請求項１４に記載の光学素子の製造方法。
【請求項１６】
前記塗膜層を形成する工程の前に、前記第１、第２の光学面にアルミニウムまたは酸化アルミニウムを含有する膜を形成する工程を有する請求項１４または１５に記載の光学素子の製造方法。
【請求項１７】
前記塗膜層を形成する工程の後に、７０度以上の熱水に１０分以上浸漬する処理を施す工程を有することを特徴とする請求項１４乃至１６のいずれか１項に記載の光学素子の製造方法。
【請求項１８】
前記塗膜層を形成する工程の後に、１２０度以上でかつ２０分以上の熱処理を施す工程を有することを特徴とする請求項１４乃至１７のいずれか１項に記載の光学素子の製造方法。
【発明の詳細な説明】
【技術分野】
【０００１】
本発明は、光学素子および光学系、並びに光学素子の製造方法に関する。
【背景技術】
【０００２】
多くの光学装置には、多種多様な効果を持つ光学素子が使用されている。例えばカメラなどに使用されている光学素子としての光学レンズは、入射した光を屈折させて集光・発散する効果を持つ。また、顕微鏡やプロジェクターに利用される光学素子としてのプリズムは、入射した光を透過・屈折させて光路を制御する効果を持つ。
【０００３】
これらの光学素子には、入射した光に対して作用をもたらす光学面（作用面）と、光に作用しない非光学面（非作用面）が有る。例えば、レンズには入射した光を屈折させる屈折面に対し、レンズを機械的に保持するための保持面がある。前者は光学面（作用面）であり、後者は非光学面（非作用面）である。
【０００４】
従来、この非光学面（非作用面）には光に対して余分な作用をもたらさないように、遮光塗料を塗布することが一般的である。それは、光学系や光学装置内で反射・散乱した光が非光学面（非作用面）に当たり、迷光となって余分な作用をもたらすことを防ぐためである。
【０００５】
特許文献１では、光線有効部にサブ波長構造が形成された光学素子において、非光線有効部（非作用面）に不透明な塗膜層を形成し、かつその塗膜層の上に成分が異なる保護膜を形成することが開示されている。これは、光学素子を加工する際に熱水に浸漬する工程を持つ場合、不透明な塗膜層から黒色染料などの成分が溶解した場合、塗膜層の内面反射が劣化するのと同時に、光線有効部が汚染されてしまうという課題を解決するものである。すなわち、成分が異なる保護膜を形成することで、不透明な塗料が直接熱水に接することを防ぎ、成分の溶解を防ぐことができるというものである。
【先行技術文献】
【特許文献】
【０００６】
【特許文献１】特開２０１０−５４８２７号公報
【発明の概要】
【発明が解決しようとする課題】
【０００７】
しかしながら、特許文献１では、塗膜層の上に保護膜を形成するため、塗膜層は多層構成となり、光学素子に熱処理などを加えた場合、熱膨張係数の違いから膜内部での応力の局部集中が起こりやすくなる。応力の局部集中は、塗膜層が非光線有効部からはがれる原因となり、塗膜層が剥がれた部分では空隙ができ、光学素子を光軸方向から見たときに、白く反射して見えてしまう。すなわち、本来、不透明で黒く見える塗膜層が内部に白い斑点が浮かび上がるように見えてしまい、外観品質上好ましくない。
【０００８】
本発明の目的は、基材である光学ガラスの硬度が高い場合に、光学面を介して視認できる非光学面の外観品質を簡易な構成で向上させる光学素子および光学系、並びに光学素子の製造方法を提供することにある。
【課題を解決するための手段】
【０００９】
上記目的を達成するために、本発明に係る光学素子は、光学ガラスを基材とし、光学面及び非光学面を有する光学素子であって、前記光学ガラスのヌープ硬度は６００Ｎ／ｍｍ２以上であり、該非光学面に、顔料を色材とした１．６５以上の屈折率を有する塗膜層が形成されていることを特徴とすることを特徴とする。
【００１０】
また、本発明に係る光学系は、光軸方向に配列された複数の光学素子を備える光学系であって、光学ガラスを基材とする光学面及び非光学面を有し、前記光学ガラスのヌープ硬度は６００Ｎ／ｍｍ２以上であり、前記非光学面に、顔料を色材とした１．６５以上の屈折率を有する塗膜層が形成されていることを特徴とする。
【００１１】
また、本発明に係る光学素子の製造方法は、ヌープ硬度が６００Ｎ／ｍｍ２以上の光学ガラスを基材として、第１の光学面を光学研磨により形成する工程と、第２の光学面を光学研磨により形成する工程と、前記第１または第２の光学面を介して視認できる非光学面に顔料を色材とした屈折率１．６５以上の塗膜層を形成する工程と、を有することを特徴とする。
【発明の効果】
【００１２】
本発明によれば、基材である光学ガラスの硬度が高い場合に、光学面を介して視認できる非光学面の外観品質を簡易な構成で向上させる光学素子および光学系、並びに光学素子の製造方法を提供することができる。
【図面の簡単な説明】
【００１３】
【図１】本発明の第１の実施形態に係る光学素子の断面図および上面図である。
【図２】本発明の第２の実施形態に係る光学系の断面図である。
【図３】（ａ）（ｂ）は第２の実施形態における光学素子の位置に関する説明図である。
【発明を実施するための形態】
【００１４】
以下に、本発明の好ましい実施の形態を、図面を用いて詳細に説明する。
【００１５】
《第１の実施形態》
（光学素子）       
図１は、本発明の実施形態に係る光学素子０１１の概略図である。
【００１６】
１）光学面と非光学面
図１で、光学素子０１１は透過型の光学レンズであり、光軸０１０に直交する接平面を有する第１の光学面０１２、第２の光学面０１３と、非光学面０１４を有している。なお、図１における光学素子０１１の上面図を示す０１５の斜線部分の領域０１６が、非光学面である。
【００１７】
ここで、光学面とは光学研磨された平滑な面であり、入射した光を透過・屈折させる作用を有する面のことを指す。一方、非光学面とは、入射した光を透過・屈折させる作用を防ぐために光の波長以上の粗さを持つ面のことを指す。言い換えると、光学面は入射した光を利用する面であり、非光学面は入射した光を利用しない面である。
【００１８】
２）ヌープ硬度
本実施形態における光学素子０１１は、傷が付きにくいようにヌープ硬度が６００Ｎ／ｍｍ２以上の光学ガラスを基材（基板）とする。このようにヌープ硬度が６００Ｎ／ｍｍ２以上の光学ガラスを基材（基板）とする光学素子０１１では、硬度が高いために加工研磨にて数μｍ〜数十μｍ程度のクラックが発生し易い。特に、光学面０１２、０１３のような平滑な面を形成するよりも、非光学面０１４のような粗さの大きな面の加工の方が、クラックが発生し易い。
【００１９】
このようなクラックが残存する非光学面０１４に、入射した光を効率良く吸収するために塗膜層を形成し、反射・透過することを防ぐことが一般的に行われる。ここで、ヌープ硬度が６００Ｎ／ｍｍ２以上の光学ガラスを基材（基板）とする光学素子０１１に、従来用いられている塗膜層を形成すると、塗膜層の内部応力によってクラック部分から塗膜層が剥がれる現象が見られる。この現象は、塗膜層内部の応力集中が大きいほど発生し易い。
【００２０】
３）塗膜層
３−１）本実施形態における塗膜層
本実施形態では、非光学面０１４に、ヌープ硬度が６００Ｎ／ｍｍ２以上の光学ガラスに適合した塗膜層として顔料を色材とした塗膜層が被膜される。顔料の色素は溶媒や樹脂などの材料に不溶であり、他の材料からは独立して微粒子のように存在する。そのため、塗膜層内部での成分の移動などは起こりにくく、環境変化に対しても不変である。また、顔料は水に対しても不溶のため、塗膜層形成後に熱水などに浸漬する処理を与えても、色素成分が溶出するようなことは無い。
【００２１】
更に、本実施形態では、屈折率が１．６５以上である塗膜層を用いる。塗膜層の屈折率が１．６５以上であると、塗膜層内部の光路長が相対的に長くなる。そのため、薄い塗膜層でも十分な光吸収特性が得られる。この屈折率は、１．６７以上がより好ましく、更に１．７０以上がより好ましい。
【００２２】
そして、このような塗膜層は、顔料、バインダー樹脂以外に１．７０以上の高屈折率の材料を含むことが好ましい。そして、５００ｎｍ以上の粒子を重量比５％以上含むことが好ましい。これによって、可視光は塗膜層内部で効率良く散乱し、吸収特性が良くなる。また、塗膜層の屈折率を向上させることもできる。
【００２３】
３−２）比較例
ここで、ヌープ硬度が６００Ｎ／ｍｍ２以上の光学ガラスを基材（基板）とする光学素子０１１に染料を色材とした塗膜層を用いる場合、色素がバインダー樹脂などに溶解して分散されている。この染料の色素は溶解性や凝集性が良いため、熱・水の影響によって色素の集中が起こり易い。このような集中は、塗膜層内部の密度分布を作り出し、塗膜層内部での応力集中を招き易い。非光学面０１４に形成された塗膜層の内部で応力集中が起きると、クラック部分から塗膜層が剥がれ易くなる。
【００２４】
塗膜層が剥がれた部分では、非光学面０１４との界面に空隙ができてしまう。その空隙は、光学素子０１１を光学面０１２側から見たときに、白く反射して見えてしまう。非光学面０１４には不透明な塗膜層が形成されているため、黒く見える非光学面の領域０１６（図１）の内部に白い斑点が浮かび上がるように見えてしまう。これは、外観品質上好ましくない。
【００２５】
４）非光学面の割合（光軸方向への正射影）
本実施形態では、第１の光学面０１２を光軸方向に正射影した第１領域より、第２の光学面０１３を光軸方向に正射影した第２領域の方が小さい。そして、非光学面を光軸方向に正射影した第３領域は、第１領域の領域内にあって且つ第２領域の領域外にある。
【００２６】
本実施形態では、第３領域の第１領域に対する面積比が３０％以上である。これは、光学素子０１１の上面図を示す０１５で、非光学面０１４の射影部の領域０１６の面積が３０％以上を占めていることを指す。この条件を満たすと、光学素子０１１を光学面０１２側の直上から確認したときに、非光学面０１４が直接視認できる範囲が広くなる。
【００２７】
５）光学面への反射防止膜
光学面０１２や０１３は、入射した光を効率良く透過させるために、反射防止膜を設けるのが一般的である。反射防止膜では、真空成膜法の一種である蒸着法や、花弁状の薄膜を利用した方法などが知られている。蒸着法は、真空状態で成膜源を加熱もしくはプラズマ処理で気化し、基板に材料を堆積して成膜する手法である。
【００２８】
一方、花弁状の薄膜は、酸化アルミニウムまたはアルミニウムの薄膜層（後述する光学素子の製造方法における工程４）を１２０度以上でかつ２０分以上の高温で焼結する（後述する光学素子の製造方法における工程５）。更に、７０度以上の熱水に１０分以上浸漬する（後述する光学素子の製造方法における工程７）ことで得られる。
【００２９】
これによって得られた花弁状の薄膜は、酸化アルミニウムまたはアルミニウムの花弁が可視光の波長以下の間隔で乱雑に並んでいる構造を成している。このような構造は、その構造を構成する材料の体積比率に準じた屈折率を持つ薄膜と同等の振る舞いを示す。そのため、花弁状の薄膜は、非常に低屈折率な膜と同等の振る舞いを示し、反射防止膜として使用するのに好適である。
【００３０】
（光学素子の製造方法）
本実施形態における光学素子の製造方法は、ヌープ硬度が６００Ｎ／ｍｍ２以上の光学ガラスを基材として、第１の光学面を光学研磨により形成する工程（以下の工程１）を有する。また、第２の光学面を光学研磨により形成する工程（以下の工程１）を有する。更に、第１または第２の光学面を介して視認できる非光学面に顔料を色材とした屈折率１．６５以上の塗膜層を形成する工程（以下の工程３））を有する。
【００３１】
また、本実施形態における光学素子の製造方法では、光学素子０１１に塗膜層を形成した後に、１２０度以上でかつ２０分以上の熱処理を施す工程（以下の工程６）を有する。また、同様に塗膜層を形成した後に、７０度以上の熱水に１０分以上浸漬する処理を施す工程（以下の工程７）を有する。これらの処理は、本来、塗膜層の内部での成分の集中や溶出などの原因となり、外観品質上好ましくない処理であるが、本実施形態では塗膜層が剥がれたり、成分が溶出することを防ぐことができる。
【００３２】
また、本実施形態における光学素子の製造方法では、より好ましい形態として以下に説明する工程の少なくとも一つの工程を備える。即ち、塗膜層を形成する工程の前に、非光学面を粗面加工する工程（以下の工程２）を有する。また、非光学面への塗膜層を形成する工程の後に、第１、第２の光学面にアルミニウムまたは酸化アルミニウムを含有する膜を形成する工程（以下の工程４）を有する。また、８０℃乃至３００℃の温度雰囲気下で焼結工程（以下の工程５）を有する。
【００３３】
上述した各工程は、例えば以下のような順序となる。
工程１）光学面の光学研磨
工程２）非光学面の粗面加工
工程３）非光学面への塗膜層の形成
工程４）光学面へのアルミニウムまたは酸化アルミニウムを含有する膜の形成
工程５）所定温度雰囲気下での焼結
工程６）熱処理
工程７）熱水漬け
（本実施形態の効果）
以上、本実施形態によれば、基材である光学ガラスのヌープ硬度が６００Ｎ／ｍｍ２以上である光学素子における非光学面に顔料を色材とした屈折率１．６５以上の塗膜層を形成することで、従来の保護膜を不要とすることができる。このため、従来例のように光学素子に熱処理などを加えた場合、熱膨張係数の違いから膜内部での応力の局部集中が起こりやすくなるという問題が解消され、視認性の高い部分にある非光学面の外観品質を簡易な構成で向上させることができる。
【００３４】
《第２の実施形態》
図２は、本発明の実施形態に係る光学系として、撮像光学系の一例を示す。図２で、０２１は撮像光学系、０２２、０２３、０２４は光学ガラスからなる光学素子、０２５は撮像面、０２６は撮像光学系０２１の光軸である。紙面左側が物体側であり、右側が像側である。光学素子０２２、０２３、０２４は光学軸０２５に直交した２つの面が向かい合う、透過型の光学レンズである。
【００３５】
光学素子０２２はＯＨＡＲＡ社製の光学ガラスＳ−ＬＡＨ６６からなり、ヌープ硬度は７００Ｎ／ｍｍ２である。一方、光学素子０２３、０２４はＯＨＡＲＡ社製の光学ガラスＬ−ＢＡＬ４２からなり、ヌープ硬度は５９０Ｎ／ｍｍ２である。そのため、光学素子０２２は第１の実施形態で説明した光学層素の条件を満たし、光学素子０２３、０２４は第１の実施形態で説明した光学層素の条件を満たさない。
【００３６】
本実施形態では、光学素子０２２は光学素子０２３、０２４と異なり、外部と接触する可能性があるために引っ掻き傷などを生じないようヌープ硬度が６００Ｎ／ｍｍ２以上の硬い光学ガラスを用いている。
【００３７】
本実施形態に係る複数の光学レンズを備えた光学系において、いずれかの光学レンズが第１の実施形態で説明したヌープ硬度が６００Ｎ／ｍｍ２以上の光学ガラスを有し、第１、第２の光学面および非光学面を備える場合には、同様に実施できる。
【００３８】
ここで、図１では、非光学面を有するヌープ硬度が６００Ｎ／ｍｍ２以上の光学ガラスを有する光学レンズが最も物体側の光学レンズである場合を示す。一般には、以下の条件を満足する位置のヌープ硬度が６００Ｎ／ｍｍ２以上の光学ガラスを有する光学レンズに非光学面が設けられる場合、非光学面は光軸方向からレンズを透かして、もしくは直接に視認することができる。
【００３９】
即ち、個数がＮ個の透過型の光学レンズを用いる光学系において、物体側からの順番がｍ番目の光学レンズの光学面における最小径をＡｍとする。このとき、非光学面は、以下の条件式（１）、（２）、（３）のいずれかを満たす物体側からｍ番目の光学レンズに設けられる。この場合に、上述した非光学面を光軸方向から視認することができる。
Ａｍ＞Ａｍ＋１  （但し、ｍ＝１、２、・・・ｍ）                （１）
もしくは
Ａｍ＜Ａｍ＋１  （但し、整数ｍ＝ｍ、ｍ＋１、・・・Ｎ−１）    （２）
もしくは
ｍ＝１  もしくは  Ｎ                                        （３）
ここで、条件式（１）を満たす場合を図３（ａ）に示し、条件式（２）を満たす場合を図３（ｂ）に示す。
【００４０】
なお、条件式（３）でｍ＝１の場合は図２に示す場合であり、第１の光学面の径が第２の光学面の径より大きい場合、物体側から第１の光学面を透かして第２の光学面の径方向で外側の非光学面を視認できる。なお、第１の光学面の径が第２の光学面の径より小さい場合には、第１の光学面の径方向で外側の非光学面は直接視認できる。
【００４１】
また、条件式（３）でｍ＝Ｎの場合は、最終レンズの物体側の光学面の径が像側のの光学面の径より小さい場合、像側から像側の光学面を透かして物体側の光学面の径方向で外側の非光学面を視認できる。なお、最終レンズの物体側の光学面の径が像側の光学面の径より大きい場合には、像側の光学面の径方向で外側の非光学面は直接視認できる。
【００４２】
図２で、光学素子０２２の光軸方向への正射影に占める非光学面の面積は、およそ３５％である。このような非光学面（ヌープ硬度が６００Ｎ／ｍｍ２以上の光学ガラスを有する光学レンズにおける非光学面）に第１の実施形態で説明した塗膜層を形成すると、塗膜層の剥がれによる白い斑点模様の発生を防ぐことができる。
【００４３】
（変形例１）
以上、本発明の好ましい実施形態について説明したが、本発明はこれらの実施形態に限定されず、その要旨の範囲内で種々の変形及び変更が可能である。
【００４４】
（変形例１）
上述した実施形態では、第１の光学面と、第１の光学面を光軸方向に正射影した第１領域より小さい面積の第２領域を正射影領域とする第２の光学面と、を備えることを前提とした。そして、非光学面は、第１領域の領域内にあって且つ第２領域の領域外にある第３領域を正射影領域とするものであったが、本発明は上述した実施形態に限られるものではない。
【００４５】
例えば、第１の光学面と、第１の光学面に対し偏心し、かつ第１の光学面を光軸方向に正射影した第１領域と同じ面積の第２領域を正射影領域とする第２の光学面と、を備えることを前提としても良い。この場合、非光学面は、第１領域の領域内にあって且つ第１領域に対し偏心した第２領域の領域外にある第３領域を正射影領域とするものとなる。
【００４６】
（変形例２）
上述した第２の実施形態では、第１及び第２の光学面が、同一の光学レンズのレンズ面とした。しかしながら、本発明はこれに限らず、第１及び第２の光学面が、異なる光学レンズのレンズ面である場合でも良い（この場合、非光学面はヌープ硬度が６００Ｎ／ｍｍ２以上の光学ガラスを有する光学レンズに設けられるものとする）。
【００４７】
また、第１、第２の光学面、非光学面が、互いに異なる光学レンズに設けられるものであっても良い（この場合、非光学面はヌープ硬度が６００Ｎ／ｍｍ２以上の光学ガラスを有する光学レンズに設けられるものとする）。
【００４８】
（変形例３）
上述した第１、第２の実施形態では、光学素子が透過型レンズであったが、本発明はこれに限らず反射型レンズであっても良い。即ち、第１の実施形態において、第１の光学面が透過面（レンズ面）、第２の光学面が反射面（ミラー面）であっても良い。
また、第２の実施形態において、光軸方向に配列された複数の光学素子を有する光学系が、複数の光学素子として透過型レンズと反射型レンズとを有するものであっても良い。
【００４９】
ここで、いずれの場合も、非光学面はヌープ硬度が６００Ｎ／ｍｍ２以上の光学ガラスを有する光学レンズに設けられ、非光学面に顔料を色材とした屈折率１．６５以上の塗膜層が形成されるものとする。
【００５０】
（変形例４）
また、上述した実施形態では、非光学面（ヌープ硬度が６００Ｎ／ｍｍ２以上の光学ガラスを有する光学レンズに設けられる）が図１における光軸０１０に直交する領域（図１の０１６に相当）と、光軸０１０に沿った領域とに設けられたものを示した。しかしながら、本発明はこれに限定されず、非光学面（ヌープ硬度が６００Ｎ／ｍｍ２以上の光学ガラスを有する光学レンズに設けられる）が少なくとも光軸０１０に直交する領域に設けられていれば良い。
【００５１】
この場合、光軸０１０に直交する領域に設けられる非光学面（ヌープ硬度が６００Ｎ／ｍｍ２以上の光学ガラスを有する光学レンズに設けられる）に上述した塗膜層（顔料を色材とした屈折率１．６５以上の塗膜層）が設けられる。そして、光軸０１０に沿った領域に設けられる非光学面には、上述した塗膜層（顔料を色材とした屈折率１．６５以上の塗膜層）と異なる塗膜層を形成しても良い。
【００５２】
（変形例５）
また、上述した実施形態では、非光学面（ヌープ硬度が６００Ｎ／ｍｍ２以上の光学ガラスを有する光学レンズに設けられる）が、図２に示すように光学系において１箇所に設けられた。しかしながら、本発明はこれに限らず、複数個の非光学面（ヌープ硬度が６００Ｎ／ｍｍ２以上の光学ガラスを有する複数の光学レンズに設けられる）に上述した塗膜層（顔料を色材とした屈折率１．６５以上の塗膜層）が設けられるものであっても良い。
【００５３】
（変形例６）
また、上述した実施形態では、光学素子として光学レンズを説明したが、プリズム、回折光学素子等であっても良い。
【符号の説明】
【００５４】
０１１・・光学素子、０１２・・第１の光学面、０１３・・第２の光学面、０１４・・非光学面
【図１】
2015169874.tif 000003
【図２】
2015169874.tif 000004
【図３】
2015169874.tif 000005